(57)【特許請求の範囲】
【請求項１】
合板に接着剤を介して木質繊維板が積層された積層体をホットプレス装置により熱圧することで、上記合板に木質繊維板を接着一体化して木質複合板を製造する方法であって、
上記ホットプレス装置が木質複合板を解圧した時点から、該木質複合板がホットプレス装置から搬出されて堆積装置で複数枚積み重ねられる養生開始時点までの反り調整時間を変化させて、合板と木質繊維板との間の水分の移行量を調整することにより、木質複合板の反りの方向及び量を調整することを特徴とする木質複合板の製造方法。
【請求項２】
請求項１において、
ホットプレス装置が木質複合板を解圧した時点から、該木質複合板がホットプレス装置から搬出されるまでの待機時間を変化させることで、反り調整時間を変化させることを特徴とする木質複合板の製造方法。
【請求項３】
請求項１において、
ホットプレス装置から堆積装置までの木質複合板の搬送速度を一定とした上で、該木質複合板のホットプレス装置から堆積装置までの搬送距離を変化させることで、反り調整時間を変化させることを特徴とする木質複合板の製造方法。
【請求項４】
請求項１において、
ホットブレス装置から堆積装置までの木質複合板の搬送距離を一定とした上で、該木質複合板のホットプレス装置から堆積装置までの搬送速度を変化させることで、反り調整時間を変化させることを特徴とする木質複合板の製造方法。
【請求項５】
請求項１において、
ホットブレス装置から堆積装置までの木質複合板の搬送距離及び搬送速度を変化させることで、反り調整時間を変化させることを特徴とする木質複合板の製造方法。
【請求項６】
請求項１〜５のいずれか１つにおいて、
接着剤は水系接着剤であることを特徴とする木質複合板の製造方法。
【発明の詳細な説明】
【技術分野】
【０００１】
本発明は、合板に接着剤を介して木質繊維板が接着一体化された木質複合板の製造方法に関し、特に、その木質複合板の反りを調整する技術に関する。
【背景技術】
【０００２】
従来より、合板製基材の表面に突板や化粧シートを接着した床材が一般に用いられているが、キャスター等による傷が問題となっていた。これを防止するため、合板表面に硬い木質繊維板（特に中比重繊維板：ＭＤＦ）を接着した木質複合板を基材として用いた床材が使用されるようになっている。
【０００３】
この木質複合板の製造方法（合板基材と木質繊維板との貼り合わせ）において、最近はシックハウスの問題が大きく取り上げられていることから、接着剤として溶剤系ではなく水系接着剤が用いられるようになっている。
【０００４】
接着剤を塗布後に貼り合わせのためにプレス装置で圧締するが、このプレス方法としては、コールドプレス装置を用いた冷圧とホットプレス装置を用いる熱圧との２種類の方法が設備状況に応じて用いられる（例えば特許文献１，２参照）。
【０００５】
冷圧時においては、接着剤の水分を合板と木質繊維板とが吸収した際に、木質繊維板の吸水膨張率が合板よりも大きいために、表面側（木質繊維板側）が伸びて中央部が表面側に向かって膨らむ凸反りが発生する。一方、熱圧時には、木質繊維板表面から強制加熱によって多量の水分が急速に蒸発して該木質繊維板が収縮することで、中央部が裏面側に向かって凹む大きな凹反り（裏面側へ凸反り）が発生する。
【０００６】
反りの発生する要因としては、その他、合板と木質繊維板との含水率の差により、貼り合わせた瞬間から低い含水率側へ水分の移行が開始されるというものもある。一般的には、合板よりも木質繊維板の方が含水率が低く、この場合、貼り合わせ後に木質繊維板の含水率が上昇することとなり、木質繊維板の寸法の伸びが発生して凸反りとなる。また、圧締直後に複数枚を堆積して養生することにより、毎葉で養生するのに比べ、木質繊維板の上下に位置する合板からの水分移行により寸法変化が大きくなり、反りが大きくなる。
【先行技術文献】
【特許文献】
【０００７】
【特許文献１】特開２００６−２２４６２６号公報
【特許文献２】特開２０１０−２２８１４１号公報
【発明の概要】
【発明が解決しようとする課題】
【０００８】
ところで、このような合板と木質繊維板との複合板においては、可能な限り反りの発生を防止することが望ましいが、ある程度の反りが残存することは避けられない。その前提では、木質複合板からなる基材に突板を貼着して突板化粧の床材を製造する場合、突板貼り工程での突板側の収縮が発生するため、基材の反り状態としては中央部が表面側に膨らむ凸反りが好ましい。
【０００９】
一方、基材に化粧シートを貼着して化粧シート貼りの床材を製造する場合には、化粧シート貼りがラミネートにより貼られることが多く、そのときには中央部が裏面側に凹む凹反りが好ましい。
【００１０】
このように床材における化粧材の種類により基材の反りをコントロールすることが要求されるが、従来の製造方法では反りのコントロールが困難であった。
【００１１】
本発明は斯かる点に鑑みてなされたものであり、その目的は、ホットプレス装置で合板と木質繊維板とを圧締して貼り合わせる場合に、既存の設備を利用しつつ、木質複合板の反りを容易に調整できるようにすることにある。
【課題を解決するための手段】
【００１２】
上記の目的の達成のため、この発明では、ホットプレス装置により圧締されて合板と木質繊維板とが貼り合わせられると、その時点から両者間（或いは水系接着剤との間）で水分の移行が始まって反りが進行することに着目し、ホットプレス装置により圧締された後の時間に基づいて反りをコントロールするようにした。
【００１３】
具体的には、請求項１の発明では、合板に接着剤を介して木質繊維板が積層された積層体をホットプレス装置により熱圧することで、上記合板に木質繊維板を接着一体化して木質複合板を製造する方法であって、上記ホットプレス装置が木質複合板を解圧した時点から、該木質複合板がホットプレス装置から搬出されて堆積装置で複数枚積み重ねられる養生開始時点までの反り調整時間を変化させて、合板と木質繊維板との間の水分の移行量を調整することにより、木質複合板の反りの方向及び量を調整することを特徴とする。
【００１４】
この請求項１の発明では、合板に接着剤を介して木質繊維板を積層した積層体がホットプレス装置で圧締されて木質複合板が製造される。そのとき、ホットプレス装置が木質複合板を解圧した時点から木質複合板が堆積装置で複数枚積み重ねられる養生開始時点までの反り調整時間が変化して、合板と木質繊維板との間の水分の移行量が調整され、木質複合板の反りの方向及び量が調整される。
【００１５】
すなわち、例えばホットプレス装置の解圧後の反り調整時間を、木質複合板がホットプレス装置から搬出された後の時間とした場合、その反り調整時間が長くなるほど木質複合板の合板側の蒸気化した水分が発散する。そのため、木質複合板の反りを凹反りにするときには、解圧時点から養生開始時点までの反り調整時間を長くして、その合板側の蒸気化した水分をより発散させてから堆積することで、堆積後の木質繊維板への水分移行を少なくする。一方、逆に、木質複合板の反りを凸反りにするときには、反り調整時間を短くして、合板側の蒸気化した水分が発散しないうちに堆積することで、堆積後の木質繊維板への水分移行を多くすればよい。
【００１６】
尚、堆積装置での堆積後は、木質複合板は凹反り又は凸反りとなったままで養生中に接着剤の硬化が作用し、その反りが維持される。
【００１７】
このようにして、ホットプレス装置の解圧から堆積装置での養生開始までの反り調整時間の調整により、ホットプレス装置や堆積装置等の既存の設備を利用しつつ、木質複合板の反りを容易に調整することができる。
【００１８】
請求項２の発明では、上記請求項１の発明において、上記ホットプレス装置が木質複合板を解圧した時点から、該木質複合板がホットプレス装置から搬出されるまでの待機時間を変化させることで、上記反り調整時間を変化させることを特徴とする。
【００１９】
この請求項２の発明では、ホットプレス装置において合板及び木質繊維板の積層体が加熱状態で圧締されて木質複合板が形成されたとき、そのホットプレス装置が木質複合板を解圧した時点から該ホットプレス装置から木質複合板が搬出されるまでの待機時間が変化する。この解圧から搬出までの待機時間中は、木質複合板の木質繊維板側はホットプレス装置の上側熱盤から離れるために、時間の経過と共に冷却されて大きく降温するが、合板側は下側熱盤に載置されて接触したままであるので、時間が経過しても冷却されず、さほど温度が降下しない。このことで、合板の温度が木質繊維板よりも高くなる温度差が生じ、この温度差により合板の水分が木質繊維板に移行し、木質繊維板の伸長度合いが大きくなり、木質複合板の凸反りが生じる。待機時間が長くなるほど水分の移行量が多くなるので、その待機時間を調整することで、凸反りの度合いをコントロールすることができる。
【００２０】
請求項３の発明では、請求項１の発明において、上記ホットプレス装置から堆積装置までの木質複合板の搬送速度を一定とした上で、該木質複合板のホットプレス装置から堆積装置までの搬送距離を変化させることで、上記反り調整時間を変化させることを特徴とする。
【００２１】
この請求項３の発明では、ホットプレス装置から搬出された木質複合板が堆積装置まで一定の搬送速度で搬送されるが、その搬送距離は変更され、その木質複合板の搬送距離に基づいて反り調整時間が変化される。すなわち、搬送距離が長いほど反り調整時間が長くなって、合板側の水分がより発散し、木質繊維板への水分移行が少なくなり、木質複合板の凹反りが大きくなる。一方、搬送距離が短いほど反り調整時間が短くなって、合板側の水分がより一層木質繊維板へ移行し、木質複合板の凸反りが大きくなる。このように、搬送距離を調整することで、木質複合板の反りの方向及び量を容易にコントロールすることができる。
【００２２】
請求項４の発明では、請求項１の発明において、上記ホットブレス装置から堆積装置までの木質複合板の搬送距離を一定とした上で、該木質複合板のホットブレス装置から堆積装置までの搬送速度を変化させることで、上記反り調整時間を変化させることを特徴とする。
【００２３】
この請求項４の発明では、ホットプレス装置から搬出された木質複合板が堆積装置までの搬送距離は一定であるが、その搬送速度が変更され、その木質複合板の搬送速度に基づいて反り調整時間が変化される。すなわち、搬送速度が遅いほど反り調整時間が長くなって、合板側の水分がより発散し、木質繊維板への水分移行が少なくなり、木質複合板の凹反りが大きくなる。一方、搬送速度が速いほど反り調整時間が短くなって、合板側の水分がより一層木質繊維板へ移行し、木質複合板の凸反りが大きくなる。このように、搬送速度を調整することで、木質複合板の反りの方向及び量を容易にコントロールすることができる。
【００２４】
請求項５の発明では、請求項１の発明において、上記ホットブレス装置から堆積装置までの木質複合板の搬送距離及び搬送速度を変化させることで、上記反り調整時間を変化させることを特徴とする。
【００２５】
この請求項５の発明では、ホットプレス装置から搬出された木質複合板が堆積装置まで搬送される搬送距離及び搬送速度の双方が共に変更され、その木質複合板の搬送距離及び搬送速度に基づいて反り調整時間が変化される。すなわち、搬送距離が長いほどかつ搬送速度が遅いほど反り調整時間が長くなって、合板側の水分がより一層発散し、木質繊維板への水分移行が少なくなり、木質複合板の凹反りが大きくなる。一方、搬送距離が短いほどかつ搬送速度が速いほど反り調整時間が短くなって、合板側の水分がより一層木質繊維板へ移行し、木質複合板の凸反りが大きくなる。このように、搬送距離及び搬送速度を調整することで、木質複合板の反りの方向及び量を容易にコントロールすることができる。
【００２６】
請求項６の発明では、請求項１〜５のいずれか１つの発明において、上記接着剤は水系接着剤であることを特徴とする。
【００２７】
この請求項６の発明では、合板に木質繊維板を接着する接着剤が水系接着剤であり、木質複合板がホットプレス装置で解圧されて堆積装置で複数枚積み重ねられる養生開始時点までの反り調整時間の経過中に、この接着剤の水分も木質繊維板に移行するので、この接着剤中水分の利用により木質複合板の反りの調整代を大に確保することができる。
【発明の効果】
【００２８】
以上説明したように、請求項１の発明によると、ホットプレス装置による圧締により合板に木質繊維板を接着剤で貼り合わせて木質複合板を製造する場合に、ホットプレス装置が木質複合板を解圧した時点から木質複合板がホットプレス装置から搬出されて堆積装置で複数枚積み重ねられる養生開始時点までの反り調整時間を変化させて、合板と木質繊維板との間の水分の移行量を調整し、木質複合板の反りの方向及び量を調整することにより、ホットプレス装置や堆積装置等の既存の設備を利用しつつ、木質複合板の反りを容易に調整することができる。
【００２９】
請求項２の発明によると、ホットプレス装置が木質複合板を解圧した時点から木質複合板がホットプレス装置から搬出されるまでの待機時間を変化させて反り調整時間を変化させることにより、その待機時間中に、合板の温度が木質繊維板よりも高くなる温度差が生じ、待機時間が長くなるほど水分の移行量が多くなり、その待機時間の調整により木質複合板の凸反りをコントロールすることができる。
【００３０】
請求項３の発明では、ホットプレス装置から堆積装置までの木質複合板の搬送速度及び搬送距離のうち、搬送速度を一定とした上で、搬送距離を変えて反り調整時間を変化させることとした。また、請求項４の発明では、搬送距離を一定とした上で、搬送速度を変えて反り調整時間を変化させることとした。さらに、請求項５の発明では、搬送距離及び搬送速度を共に変えて反り調整時間を変化させることとした。これらの発明によれば、搬送距離が長いほど、搬送速度が遅いほど、又は搬送距離が長くかつ搬送速度が遅いほど、それぞれ反り調整時間が長くなって、合板側の水分がより発散し、木質繊維板への水分移行が少なくなり、木質複合板の反りの方向及び量を容易にコントロールすることができる。
【００３１】
請求項６の発明によると、接着剤を水系接着剤としたことにより、木質複合板がホットプレス装置で解圧されて堆積装置で複数枚積み重ねられる養生開始時点までの反り調整時間の経過中に、この接着剤の水分も木質繊維板に移行させて、反りの調整代を大に確保することができる。
【図面の簡単な説明】
【００３２】
【図１】図１は、本発明の実施形態において、ホットプレス装置から堆積装置までを概略的に示す図である。
【図２】図２は、木質複合板の断面図である。
【図３】図３は、実施例の結果を示す図である。
【発明を実施するための形態】
【００３３】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００３４】
（実施形態１）
図２は、本発明の実施形態１に係る製造方法によって製造された木質複合板Ａを示し、この木質複合板Ａは、合板１に接着剤３を介して木質繊維板２が接着一体化されたものであり、図示しないが、この木質複合板Ａの木質繊維板２表面に、木質薄単板等からなる突板や化粧シートを貼ることで、化粧床材等として用いられる。
【００３５】
上記合板１の樹種、プライ数、厚み等は特に限定されるものではないが、資源の枯渇や自然保護による伐採禁止の動きにより、上質の木材が得られ難くなっているので、植林木を利用することが好ましい。例えばファルカタ、カメレレ、ユーカリ、ゴム、エリマ、ターミナリア、キャンプノス、ペルマ、アカシアマンギューム、ラジアータパイン、メルクシパイン、グメリナ、ポプラ等が挙げられる。その他、従来から使用されているラワン、メランティ、セラヤ、アピトン、カポール等の南洋材、スギ、ヒノキ、マツ等の国産材を使用してもよい。
【００３６】
この合板１は密度、曲げ強さ、曲げヤング率のより低いものを用いるのが好ましく、より一層効果がある。また、合板１の含水率は例えば１０〜１４％であることが好ましい。
【００３７】
一方、上記木質繊維板２は、例えばＭＤＦ、インシュレーションボード、ハードボード等が使用される。これらは、そのまま使用されるだけではなく、樹脂を含浸したり塗布したりして強化されたものも使用される。樹脂としては、例えば不飽和ポリエステルやイソシアネート等が使用される。この木質繊維板２の含水率は例えば７〜８％であることが好ましい。
【００３８】
合板１と木質繊維板２とは熱圧により接着一体化されるものであり、そのための接着剤３は、シックハウス等の問題から水性接着剤が好ましい。例えばビニルウレタン系、酢酸ビニル系、オレフィン系等が用いられる。特に、水性ビニルアルコール系、変性酢酸ビニル系等、熱硬化型でないものの方がよく、養生中の木質複合板Ａにおける合板１から木質繊維板２への水分移行の時間を確保して、より効果がある。
【００３９】
図１に示すように、上記木質複合板Ａは、合板１に接着剤３を介して木質繊維板２が載置された積層体をホットプレス装置６で熱圧することで、合板１に木質繊維板２が貼り合わせられて一体化される。
【００４０】
上記ホットプレス装置６は、下側熱盤７と、この下側熱盤７の上側に昇降可能に配置された上側熱盤８とを備えている。そして、この下側熱盤７上に、合板１に接着剤３を介して木質繊維板２が積層された積層体を合板１が下側熱盤７側に、また木質繊維板２が上側熱盤８側にそれぞれ位置するように載置し、上側熱盤８を下降移動させて下側熱盤７との間で積層体を加熱状態で圧締することにより（例えば温度：１１５℃、圧力：７ｋｇｆ／ｃｍ２、時間：２分間）、合板１に接着剤３を介して木質繊維板２を接着一体化する。
【００４１】
上記ホットプレス装置６の搬出部にはコンベア装置１１の始端部が接続されている。コンベア装置１１の終端部は、複数枚の木質複合板Ａ，Ａ，…を積み重ねて養生させるための堆積装置１２に接続されており、ホットプレス装置６が熱圧後に上側熱盤８が上昇移動して木質複合板Ａを解圧すると、そのホットプレス装置６が木質複合板Ａをコンベア装置１１に搬出してコンベア装置１１が木質複合板Ａを搬送し、そのコンベア装置１１の終端部で木質複合板Ａを堆積装置１２に搬入して、その堆積装置１２で図外の移載装置により複数枚の木質複合板Ａ，Ａ，…を積み重ねるようにしている。
【００４２】
上記ホットプレス装置６や堆積装置１２等は従来のものと同じである。そして、本発明の特徴として、上記ホットプレス装置６が木質複合板Ａを解圧した解圧時点から、該木質複合板Ａがホットプレス装置６から搬出されて堆積装置１２で複数枚積み重ねられる養生開始時点までの反り調整時間を変化させ、そのことで合板１と木質繊維板２との間の水分の移行量を調整して、木質複合板Ａの反りの方向及び量を調整する。
【００４３】
その場合、反り調整時間と木質複合板Ａの反りの方向及び量との関係を予め試作や実験等により設定しておき、木質複合板Ａの希望する反りの方向や量に対応する反り調整時間を目標値として、その目標値となるように実際の反り調整時間を変更する。
【００４４】
具体的には、この実施形態１では、ホットプレス装置６が木質複合板Ａを解圧した時点から、該木質複合板Ａがホットプレス装置６から搬出されるまでの待機時間を変化させ、この待機時間により上記反り調整時間を変化させる。
【００４５】
すなわち、ホットプレス装置６において合板１及び木質繊維板２の積層体が上下の熱盤７，８間で加熱状態で圧締されて木質複合板Ａが形成された後、その上側熱盤８が上昇移動してホットプレス装置６が木質複合板Ａを解圧すると、通常はその後に直ちに木質複合板Ａをホットプレス装置６から搬出するが、そうせずに、解圧した時点から木質複合板Ａがホットプレス装置６から搬出されるまで待機させ、かつその待機時間を変化させる。この解圧から搬出までの待機時間中は、木質複合板Ａの木質繊維板２側はホットプレス装置６の上側熱盤８から離れるために、時間の経過と共に冷却されて大きく降温する。これに対し、合板１側は下側熱盤７に載置されて接触したままであるので、時間が経過しても冷却されず、さほど温度が降下しない。このことで、合板１の温度が木質繊維板２よりも高くなる温度差が生じ、この温度差により合板１の水分が木質繊維板２に移行し、木質繊維板２の伸長度合いが大きくなり、木質複合板Ａの凸反りが生じる。待機時間が長くなるほど水分の移行量が多くなるので、その待機時間を調整することで、木質複合板Ａの凸反りの量をコントロールする。
【００４６】
したがって、この実施形態においては、合板１に接着剤３を介して木質繊維板２が載置された積層体がホットプレス装置６で圧締されて木質複合板Ａが製造される。この木質複合板Ａは、ホットプレス装置６からコンベア装置１１に搬出され、そのコンベア装置１１で搬送された後、その終端部でコンベア装置１１から堆積装置１２に搬入されて、その堆積装置１２で先に搬送された木質複合板Ａ上に順に積み重ねられて養生される。
【００４７】
そのとき、上記ホットプレス装置６が木質複合板Ａを解圧した時点から該木質複合板Ａがホットプレス装置６から搬出されるまでの待機時間が変化するので、木質複合板Ａにおいて下側熱盤７の接触したままの合板１側と、上側熱盤８から離れた木質繊維板２側との温度差により、木質複合板Ａの凸反りの度合いをコントロールすることができる。よって、ホットプレス装置６や堆積装置１２等の既存の設備を利用しつつ、木質複合板Ａの反りを容易に調整することができる。
【００４８】
また、上記合板１に木質繊維板２を接着する接着剤３が水系接着剤であり、木質複合板Ａがホットプレス装置６で搬出されるまでの待機時間（反り調整時間）の経過中に、この接着剤３の水分も木質繊維板２に移行する。このような接着剤３中の水分の利用により上記反りの調整代を大に確保することができる。
【００４９】
また、木質複合板Ａは、圧締後に堆積装置１２において複数枚が堆積されて養生されることにより、毎葉（１枚ごと）で養生するのに比べ、木質繊維板Ａの上下の少なくとも一方に位置する木質繊維板Ａの合板１からの水分移行により寸法変化が大きくなり、反りが大きくなる。
【００５０】
尚、こうして堆積装置１２で木質複合板Ａが堆積されると、木質複合板Ａは凸反りとなったままで養生中に接着剤３の硬化が作用し、その反りが維持される。
【００５１】
（実施形態２）
上記実施形態１では、ホットプレス装置６が木質複合板Ａを解圧した時点から、該木質複合板Ａがホットプレス装置６から搬出されるまでの待機時間を変化させることで、反り調整時間を変化させている。これに対し、ホットプレス装置６から堆積装置１２まで木質複合板Ａを搬送する例えばコンベア装置１１の搬送速度Ｖを一定とし、その上で、木質複合板Ａのホットプレス装置６から堆積装置１２までの例えばコンベア装置１１の搬送距離Ｄを変化させることで、反り調整時間を変化させるようにしてもよい。
【００５２】
すなわち、ホットプレス装置６から搬出された木質複合板Ａが堆積装置１２までコンベア装置１１により一定の搬送速度Ｖで搬送されるが、そのコンベア装置１１の搬送距離Ｄは変更され、その木質複合板Ａの搬送距離Ｄに基づいて反り調整時間が変化される。そして、コンベア装置１１の搬送距離Ｄが長くなって、ホットプレス装置６の解圧後の反り調整時間が長くなるほど木質複合板Ａの合板１側の蒸気化した水分が発散するので、例えば木質複合板Ａの反りを凹反りにするときには、コンベア装置１１の搬送距離Ｄを長くして解圧時点から養生開始時点までの反り調整時間を長くし、その合板１側の蒸気化した水分をより発散させてから堆積装置１２で堆積する。このことで、搬送距離Ｄが長いほど反り調整時間が長くなって、木質複合板Ａにおける合板１側の水分がより発散し、堆積後の水分移行が少なくなり、木質複合板Ａの凹反りが大きくなる。
【００５３】
一方、逆に、木質複合板Ａの反りを凸反りにするときには、コンベア装置１１の搬送距離Ｄを短くして反り調整時間を短くし、合板１側の蒸気化した水分が発散しないうちに堆積装置１２で堆積することで、堆積後の水分移行を多くする。このことで、搬送距離Ｄが短いほど反り調整時間が短くなって、木質複合板Ａにおける合板１側の発散しない水分が堆積後に多く木質繊維板２側に移行し、木質複合板Ａの凸反りが大きくなる。
【００５４】
このように、搬送距離Ｄを長短に変化させることで、木質複合板Ａの凹反り又は凸反りの度合いを容易にコントロールすることができる。
【００５５】
（実施形態３）
上記実施形態２とは逆に、ホットブレス装置から堆積装置１２まで木質複合板Ａを搬送する例えばコンベア装置１１の搬送距離Ｄを一定とし、その上で、該コンベア装置１１の木質複合板Ａの搬送速度Ｖを変化させることで、反り調整時間を変化させるようにしてもよい。
【００５６】
すなわち、ホットプレス装置６から搬出された木質複合板Ａが堆積装置１２までコンベア装置１１により一定の搬送距離Ｄを搬送されるが、そのコンベア装置１１の搬送速度Ｖは変更され、その木質複合板Ａの搬送速度Ｖに基づいて反り調整時間が変化される。そして、コンベア装置１１の搬送速度Ｖが遅くなって、ホットプレス装置６の解圧後の反り調整時間が長くなるほど木質複合板Ａの合板１側の蒸気化した水分が発散するので、木質複合板Ａの反りを凹反りにするときには、コンベア装置１１の搬送速度Ｖを遅くして解圧時点から養生開始時点までの反り調整時間を長くし、その合板１側の蒸気化した水分をより発散させてから堆積装置１２で堆積する。このことで、搬送速度Ｖが遅いほど反り調整時間が長くなって、木質複合板Ａにおける合板１側の水分がより発散し、堆積後の水分移行が少なくなり、木質複合板Ａの凹反りが大きくなる。
【００５７】
一方、逆に、木質複合板Ａの反りを凸反りにするときには、コンベア装置１１の搬送速度Ｖを速くして反り調整時間を短くし、合板１側の蒸気化した水分が発散しないうちに堆積装置１２で堆積することで、堆積後の水分移行を多くする。このことで、搬送速度Ｖが速いほど反り調整時間が短くなって、木質複合板Ａにおける合板１側の発散しない水分が堆積後に多く木質繊維板２側に移行し、木質複合板Ａの凸反りが大きくなる。
【００５８】
このように、搬送速度Ｖを高低に変化させることで、木質複合板Ａの凹反り又は凸反りの度合いを容易にコントロールすることができる。
【００５９】
（実施形態４）
上記実施形態２では、搬送速度Ｖを一定にして搬送距離Ｄを変化させるようにし、実施形態３では逆に、搬送距離Ｄを一定にして搬送速度Ｖを変化させるようにしているが、搬送距離Ｄ及び搬送速度Ｖの双方を共に変化させることにより、反り調整時間を変化させることもできる。
【００６０】
この実施形態では、ホットプレス装置６から搬出された木質複合板Ａが堆積装置１２まで搬送されるコンベア装置１１の搬送距離Ｄ及び搬送速度Ｖの双方が共に変更され、その木質複合板Ａの搬送距離Ｄ及び搬送速度Ｖに基づいて反り調整時間が変化される。すなわち、搬送距離Ｄが長いほどかつ搬送速度Ｖが遅いほど反り調整時間が長くなって、合板１側の水分がより一層発散し、木質繊維板２への水分移行が少なくなり、木質複合板Ａの凹反りが大きくなる。一方、搬送距離Ｄが短いほどかつ搬送速度Ｖが速いほど反り調整時間が短くなって、合板１側の水分がより一層木質繊維板２へ移行し、木質複合板Ａの凸反りが大きくなる。このように、搬送距離Ｄ及び搬送速度Ｖを調整することで、木質複合板Ａの反りの度合いを容易にコントロールすることができる。
【実施例】
【００６１】
次に、具体的に実施した実施例について説明する。
【００６２】
合板としての厚さ９ｍｍのファルカタ合板に接着剤としての変性酢酸ビニル接着剤を塗布し、その上に木質繊維板としての厚さ２．７ｍｍのＭＤＦを積層してホットプレス装置において温度１１０℃、圧力７ｋｇｆ／ｃｍ２で２分間圧締することにより、厚さ１１．７ｍｍ、幅９４５ｍｍ、長さ１８４０ｍｍの木質複合板を得た。そのとき、木質複合板をホットプレス装置からコンベアに移載される前にアンローダで待機させることで、ホットプレス装置から排出された後に堆積されるまでの間に待機時間（反り調整時間）を設け、この待機時間により木質複合板の反りを調整した。待機時間は無し（０分）、１分及び２分であり、各待機時間毎に１９枚（サンプル番号１〜１９）の木質複合板の反りを測定した。その結果を図３に示す。
【００６３】
この図３の結果について考察すると、待機時間無しの木質複合板の反りが凸反りであるのに対し、待機時間を長くすることにより、木質複合板の反りが凹反り方向に矯正されていることが判る。このことによって、木質複合板の反りを容易に調整できることが裏付けられた。
【産業上の利用可能性】
【００６４】
本発明は、合板に接着剤を介して木質繊維板を接着一体化した木質複合板の反りを容易にコントロールできるので、極めて有用で産業上の利用可能性が高い。
【符号の説明】
【００６５】
Ａ  木質複合板
１  合板
２  木質繊維板
３  接着剤
６  ホットプレス装置
７  下側熱盤
８  上側熱盤
１１  コンベア装置
１２  堆積装置
Ｖ  搬送速度
Ｄ  搬送距離
【図１】
0005567700.tif 000002
【図２】
0005567700.tif 000003
【図３】
0005567700.tif 000004